(57)【特許請求の範囲】
【請求項１】
選択エッチングで溶解可能な第１の基板と、
前記第１の基板上に形成された微細構造と、
前記第１の基板に形成され、前記第１の基板上の前記微細構造を取囲むトレンチと、
前記微細構造および前記トレンチを取囲む、前記第１の基板上の結合領域とを含み、前記結合領域は、前記選択エッチングに対して前記第１の基板よりも高い耐性を有し、さらに、
前記微細構造の選択された領域と前記第１の基板上の前記結合領域とに結合された第２の基板を含み、
前記微細構造および前記第２の基板は、前記選択エッチングに対して前記第１の基板よりも高い耐性を有し、前記結合領域および前記第２の基板は、前記選択エッチングにおいて前記第１の基板を溶解するプロセス中、前記微細構造を前記選択エッチングから保護する、微細構造作成プロセスのためのエッチング制御シール。
【請求項２】
前記微細構造および前記結合領域は、前記第１の基板上にドープされた層を含む、請求項１に記載のエッチング制御シール。
【請求項３】
前記結合領域は、前記第１の基板上に前記微細構造を取囲むリングを含み、前記リングは、前記ドープされた層を通じて延びる前記リングの両側のトレンチによって規定される、請求項２に記載のエッチング制御シール。
【請求項４】
前記リングは、前記選択エッチングに対して前記第１の基板よりも高い耐性を有する、請求項３に記載のエッチング制御シール。
【請求項５】
選択エッチングで溶解する材料からなる第１の基板と、
前記第１の基板の上部に形成された構造と、
前記第１の基板の上部に形成されかつ前記構造を取囲む結合領域とを含み、前記結合領域は、前記選択エッチングに対して前記第１の基板よりも高い耐性を有し、さらに、
前記第１の基板に形成され、前記構造を取囲みかつ前記第１の基板上の前記結合領域から前記構造を隔てるトレンチと、
前記構造の選択された領域と前記第１の基板上の前記結合領域とに結合された第２の基板とを含み、前記第２の基板は、前記選択エッチングに対して前記第１の基板よりも高い耐性を有し、前記第２の基板に結合された前記結合領域は、前記選択エッチングにおける前記第１の基板を溶解するプロセス中、前記構造を前記選択エッチングから保護する、微
細構造作成プロセスのための結合されたアセンブリ。
【請求項６】
前記第１の基板の上部に形成された前記構造は、前記選択エッチングに対して前記第１の基板よりも高い耐性を有する、請求項５に記載の結合されたアセンブリ。
【請求項７】
前記構造および前記結合領域を隔てる前記トレンチは、前記第１の基板の材料に、前記構造よりも深く形成された、請求項５に記載の結合されたアセンブリ。
【請求項８】
前記結合領域は、前記結合領域を取囲む付加的なトレンチによってさらに規定され、前記付加的なトレンチは、前記第１の基板に形成された、請求項５に記載の結合されたアセンブリ。
【請求項９】
前記構造および前記結合領域は、前記第１の基板の上部の層である、請求項５に記載の結合されたアセンブリ。
【発明の詳細な説明】
【０００１】
【産業上の利用分野】
この発明は溶解ウェハの微細加工方法に関し、より特定的には、溶解エッチングに対して微細構造の曝露を制限するための周辺のシールを用いることによる溶解ウェハ処理に関する。
【０００２】
【発明の背景】
図１から３は基板上に微細な電気構造を持つデバイスやシステムを作るための従来の溶解ウェハの工程を図示している。図１に示すように、複雑にパターニングされた多量にドープした微細構造１２、これはたとえば簡略化された微細レゾネータ（resonator ）を構成するものであるが、これはシリコン、ゲルマニウム、ガリウムヒ素、あるいは他の微視的に加工できる材料によって構成される基板１０の表面に形成されている。
【０００３】
微細構造１２は従来のマスキング、エッチング、拡散、イオン注入法およびエピタキシャル成長技術を用いて形成されるであろう。１つの技術として、図２に十分図示されるように、基板１０の上面は、選択されたドーパントによって所望の深さまで多量にドープされる。構造１２の形は、その後、反応性イオンエッチング、湿式化学エッチングあるいは他の従来の技術を用いて基板１０の中のトレンチ１４によって規定されることができる。
【０００４】
トレンチ１４は、多量にドーピングされた部分の深さよりも深くなるように基板１０を貫通し、そして多量にドープされた構造１２を形成する領域を取囲む。多量にドープされた構造１２の選択された立上がり領域１６は、反応性イオンエッチング、湿式化学エッチングあるいは他の従来のエッチングによって形成され、または構造１２を形成するために用いられるステップの前か後で行なわれるであろうパターニングされた層の堆積技術によって形成される。
【０００５】
立上がり領域１６は、その後図２に示されるように第２の基板１８と接合される。図２は図１の２−２の線に沿っての基板１０の断面構造図である。図２には、立上がり領域１６において基板１０の頂上で結合された第２の基板１８が加えて示されている。基板１８は立上がり領域１６と結合され得ることができ、さらに基板１０を溶解するのに用いられる選択エッチングに耐えられる色々な材料あるいは材料の組合せで構成されてもよい。結合する手法は陰極結合、光学接触、熱結合、圧力結合あるいは溶接などのような色々な従来の技術あるいは技術の組合せを用いて実現される。基板１８は立上がり領域１６と結合され、その後基板１０はたとえばヒドラジンあるいはエチレンジアミンピロカテコール（ＥＤＰ）などのようなものがシリコン基板に用いられる選択エッチングによって溶解される。
【０００６】
ドープされた領域１２と１６、これはレゾネータを形成しているが、選択エッチングにおいて溶解に耐える。第１の基板１０がトレンチ１４まで溶解してしまった後、微細構造１２は第１の基板１０から解き放たれる。しかし図３に示されるように、立上がり領域１６において第２の基板１８と結合はされたままである。このことは、構造１２が微細構造のレゾネータとして機能することを可能にしている。基板１８と結合されていない基板１０の多量にドープされた領域１１は、基板１０が溶解された後に構造１２から容易に取り去られる。
【０００７】
多量にドープされた微細構造１２は、選択された領域１６においてのみ第２の基板１８と接合されており、さらに２つの基板間のギャップによって取囲まれているので、微細構造１２およびそれが接合される基板１８の表面は、第１の基板１０を溶解する間、選択的エッチングにさらされる。多量にドープされた構造１２の材料と基板１８の材料は選択エッチングに耐えるけれども、しかしながらこれはいくらかエッチングによって侵される。この好まざる効果は、微細構造のデザインの自由性を制限し、そしてデバイスの悪い歩留りを導く。したがって、改良された技術が、設計の自由性を向上させるとともにウェハ溶解工程によって作り出される微細構造のデバイスの歩留りを改良するために必要とされる。
【０００８】
【発明の要点】
本発明の実施例は、ウェハ上に形成された多量にドープされた微細構造の周辺の回りにエッチング制御シールを設けることによって、溶解ウェハの微細加工を改良する。
【０００９】
微細構造は、基板内の微細構造の形を取囲んで規定するトレンチの形成を含む前述の従来の方法を用いることによってウェハ上に作られる。このエッチングコントロールシールは、微細構造の周辺の周りに延びて立上がったリングの形の基板の一部と、それを規定するトレンチとを備える。多量にドーピングされた微細構造の選択された立上がった領域と、立上がったエッチング制御シールの頂部とは、第２の基板に接合される。その後、選択エッチングが第１の基板を溶解させるために用いられ、多量にドーピングされた微細構造は、接合された領域においてのみ第２の基板と接合されたままとなる。エッチング制御シールは、エッチングがトレンチの底の面を溶解させて貫通するまでエッチングが、多量にドーピングされた構造と接触することを防止するので、多量にドープされた微細構造のエッチングに対する曝露を減少させる。これは基板の溶解ステップのうち最後の段階の間のみ起こるので、エッチングの損傷効果に対する微細構造の曝露を最小限にする。
【００１０】
この発明の最も重要な目的は、高い品質の微細構造を形成することである。この発明の特徴は、溶解ウェハの工程において選択エッチングに対する微細構造の曝露を減少させるエッチング制御シールである。この発明の利点は、溶解ウェハプロセスの微細デバイスの歩留りと品質を改良し設計の自由度を増加させることである。
【００１１】
【実施例】
図１から３に関連して記載した基板１０および微細構造１２は、本発明のエッチング制御シール２０の１つの実施例との組合せで図４から６に図示されている。図４に示すように、トレンチ２２と２４によってそれぞれ両方の面を取囲まれたエッチング制御シール２０は、微細構造１２およびそれを規定するトレンチ１４の全体の外周を取囲むように延びている。
【００１２】
シール２０とトレンチ２２と２４は、微細構造１２とそれを規定するトレンチ１４を形成するために用いられる同じパターニングのステップを用いることによって形成することができる。いくつかの実施例において、トレンチ１４と２２は、微細構造１２とシール２０との間の基板１０においてエッチングされた単一のトレンチを形成することができる。そしてトレンチ２４は、共通のシール２０の壁を共有した基板１０の上の隣接した微細構造のために、トレンチ２２あるいはトレンチ１４と似た１つのトレンチを構成するかもしれない。
【００１３】
シール２０は、典型的には微細構造１２と立上がった領域１６におけるのと同様な多量にドーピングされた材料を備え、その材料はウェハを溶解する選択エッチングの影響に耐える。他の実施例において、シール２０は、基板１０と１８となじみ、かつ接着処理になじむ他のエッチング耐性材料を備えてもよい。
【００１４】
図５においてよく示された断面のように、シール２０は、微細構造１２の立上がった領域１６と同じ程度まで、基板１０の多量にドーピングされた表面１１の残った部分の上のほうに立上がった平坦なリングを備える。基板１０の溶解の前に、第２の基板１８は、図５において断面として示されるように、微細構造１２の立上がり領域１６に接合され、さらに構造１２の周囲全体を取り巻くエッチング制御シールの頂部に接合される。
【００１５】
図５において図示された結合アセンブリは、図２に関連して記載した選択エッチングにさらされる。図２のアセンブリと比べると、図５のシール２０は、基板１０の溶解の最終段階まで、微細構造１２と基板１８（および接合された立上がり領域１６の周り）の間のギャップに溶解エッチングが入り込むことを防止していることが観察され得る。エッチングがトレンチ１４と２２の下の面を溶解して通り抜けるときに、選択エッチングは微細構造１２と領域１６とのみ接触する。これは基板１０の溶解の最終段階の間でのみ起こるので、微細構造１２と結合領域１６は溶解エッチングの損傷効果に対して最小限の曝露を受ける。シールリング２０は、同様に基板１０の溶解の間、基板１０と１８の結合対の間にエッチング流体が流入することを防止する。溶解した基板１０は、溶解の最終の瞬間にとても薄くそして柔軟になる。そして基板の間に流入するエッチング流体は、ウェハとそして結合された微細な構造１２とをばらばらにすることができる。
【００１６】
図４ないし６に示すようにエッチング制御リング２０によって各微細構造デバイスを取囲むことに代えて（あるいはそれに加えて）、リング２０がデバイスの集合または集団の周りに形成されてもよく、またいくつかのリングが氷皿の中におけるように共通の壁を所有するようにしてもよい。エッチング制御シールを用いたウェハの表面面積を最小にするために、シールリングはウェハの表面のすべての周辺に作られることもある。シールリングは、また、シールリングの非常に少ないデバイスの表面を使用する必要性を減少あるいは除去するために、ウェハの鋸状の筋（saw streets ）に沿って位置されることもできる。
【００１７】
第１の基板の溶解の間、選択エッチングによって受ける攻撃から微細構造のデバイスを保護することに加えて、シールリングはまた、第２の基板に結合される全体の表面面積を増加させる。これは結合された基板の対をより強固なアセンブリとする。結合されたアセンブリの取扱い、貯蔵、および加工に関する性質は、特にその基板が加えられるときからその最初の基板が完全に溶解されるまでの間に行なわれる製造のステップの間特にそうであるが、このように改良される。これは小さな表面面積と結合ジョイント（bond joints ）を有する典型的な微細構造の設計に対する重要な利点である。
【００１８】
本発明はこれらの特定された実施例との関係で表現されてきたけれども、さまざまな変化または変更がこの発明の範囲から逸脱することなく当業者によって実施されることができる。したがって、添付した特許請求の範囲の範囲内においてこの発明はこういった変化や変更を包含することを意味する。
【図面の簡単な説明】
【図１】基板上に形成された従来の技術の微細構造の平面図である。
【図２】第２の基板に接合された図１の従来の技術の基板と微細構造の断面図である。
【図３】第１の基板の溶解後の図２の微細構造の断面図である。
【図４】基板上に形成された本発明の微細構造とエッチング制御シールの平面図である。
【図５】第２の基板に接合された図４の微細構造とエッチング制御シールの断面図である。
【図６】第１の基板の溶解後の図５の微細構造の断面図である。
【符号の説明】
１０  基板
１１  基板上面
１２  構造
１４  トレンチ
１６  立上がり領域
【図１】
0003752265.tif 000002
【図２】
0003752265.tif 000003
【図３】
0003752265.tif 000004
【図４】
0003752265.tif 000005
【図５】
0003752265.tif 000006
【図６】
0003752265.tif 000007